(57)【特許請求の範囲】
【請求項１】
ピロリドン系溶媒に溶解、膨潤又は少なくとも侵食される電子写真感光体の塗膜をピロリドン系溶媒で剥離して得た液に、炭素数５以下の脂肪族アルコール系溶媒を添加し、剥離液中の成分の一部を分離させ、該分離した液を蒸留してピロリドン系溶媒を回収し、回収したピロリドン系溶媒を再度電子写真感光体の感光層の剥離に使用するとともに、上記蒸留における蒸留残から電子写真感光体の電荷輸送材料を回収することを特徴とする電子写真感光体の再生方法。
【請求項２】
剥離して得た液を濾過してから蒸留することを特徴とする請求項１に記載の電子写真感光体の再生方法。
【請求項３】
請求項１に記載の方法で得た蒸留残滓から電子写真感光体の感光層に使用される樹脂成分を回収することを特徴とする電子写真感光体の再生方法。
【発明の詳細な説明】
【０００１】
【発明の属する技術分野】
本発明は、電子写真感光体の再生方法、特に感光層を剥離した剥離液からその成分を分離する方法に関し、塗膜剥離方法に応用される。
【０００２】
【従来の技術】
電子写真感光体の基体再生に関するものとしては、特開２０００−０１０３０２号公報に、下引き層が熱硬化性樹脂にて形成された円筒状電子写真用機能分離型有機感光体の塗膜を除去して再生するセンターレス式円筒研磨装置であって、センターレス式円筒研磨装置の被加工物を支持するワークレストをローラによる回転接触とし、回転駆動を与える調整車とそのローラ式ワークレストの間に被加工物を押し付けるための押えローラを配置したことを特徴とするセンターレス式円筒研磨装置が記載され、特開２０００−２２１７０４号公報には、基体上に少なくとも下引き層及び感光層を積層させてなる感光体から、前記感光体上の積層物を除去させて前記基体を再利用するに際して、前記積層物を剥離液で一度に膨潤・剥離させるか又は上層の前記感光層を溶解除去させた後、下引き層を前記剥離液で膨潤・剥離させるかして、基体表面を露出させた後、洗浄液を含浸する部材で摺擦処理する感光体用基体の再生方法が記載され、特開２０００−２７５８６７号公報には、導電性基体上に有機系機能材料膜を形成して製造される有機系電子写真用感光体の製造、検査工程で発生する機能材料成膜の不良品、仕損品、または使用済の寿命品から導電性基体を再生する方法において、前記不良品、仕損品または寿命品を、水分含有率ｘ重量％および浴温ｙ℃が次式、ｙ＞３ｘ＋２５で表わされる関係を満たすＮ−メチルピロリドン浴中に浸漬することにより、導電性基体から有機系機能材料膜を剥離、溶解除去することが記載され、特開２０００−２７５８６８号公報には、感光体（７）の塗膜に塗膜切込装置（２）で切り込みを入れ、塗膜に切り込みを入れた感光体（７）を、塗膜分離剤として一定温度の水を貯留した塗膜分離水浴槽（８）に一定時間浸漬し、導電性基体から塗膜を分離して、感光体（７）の導電性基体表面に疵等を付けずに有機溶剤では溶出や溶解しにくい下引層を有する塗膜を確実に除去することが記載され、特開２０００−３１４９６５号公報には、感光体（４）を浸漬（１）の膨潤剥離液に浸漬して感光層と下引層を膨潤させてから、剥離装置（２）で膨潤した感光層と下引層の膜の一端を保持して螺旋状に引剥がして除去することが記載され、特開平０５−１８１２８９号公報には、有機感光体の有機被膜除去方法は、少なくともカルボン酸、フェノール系化合物およびケトン系化合物を含む処理液を用いて、基体上に形成された有機被膜を処理することを特徴とし、この方法により、再使用可能な有機感光体再生用基体が得られることが記載され、特開平０５−３４１５３７号公報には、基体上に、少なくとも下引き層と感光層を順次積層してなる電子写真感光体において、使用済み電子写真感光体の感光層のみを溶解、切削または剥離により取り除き、該使用済み電子写真感光体の下引き層の上に再び感光層を形成することを特徴とする電子写真感光体の再生方法が記載され、特開平０６−０４３６６３号公報には、基体表面にポリアミド樹脂を含有する下引き層を介して感光層が設けられた電子写真感光体を、水中に浸漬するか、または高湿度雰囲気中で加湿した後、基体表面から感光層を下引き層と共に剥離することが記載され、特開平０７−２７１０５８号公報には、肉厚０．４ｍｍ以上のステンレス鋼製基体の表面に感光層が形成されたＯＰＣドラムが使用済みになった後、感光層を溶解して除去し、再び感光層を形成して新しいＯＰＣドラムとして使用する。基体表面に硬化下引き層が形成されている場合には、下引き層上の感光層のみを溶解除去することが記載され、特開平０８−１４６６２３号公報には、感光塗膜除去後の導電性基体上に残存する下引塗膜を酸化性酸で処理する酸化分解工程を含むことを特徴とし、同工程の装置と、酸化性酸で処理後の下引塗膜に有機溶剤を含浸させる装置と、処理後の下引塗膜を機械的外力によって除くと共に基体を洗浄する水洗装置を含むことを特徴とする電子写真感光体からの導電性基体再生装置、及び前記の装置から有機溶剤を含浸させる装置を除いた電子写真感光体からの導電性基体再生装置が記載され、特開平０９−１４６２８７号公報には、ＴＥＡ−ＣＯ２レーザの線状ビーム（６）で感光体ドラムのポリカーボネードで形成した導電体（３）及び感光体（４）を除去すると同時に、残った最下層の絶縁体（２）をエキシマレーザの線状ビーム（７）で除去するようにしたことが記載され、特開平０９−１７９３２６号公報には、肉厚０．３ｍｍ以上のようなステンレス鋼パイプ基体の表面に感光層が形成されたＯＰＣドラムから、この感光層のみを、このドラムへのメラミンアルキッド樹脂のような粒子の噴射衝突により除去してステンレス鋼パイプ基体を得る工程と、この基体の表面に感光層を形成してＯＰＣドラムを得る工程とからなることが記載され、特開平０９−２１１８７５号公報には、織布の表面に有機溶剤を供給し、この有機溶剤含有の織布を電子写真感光体の周面の全部又は一部に接触又は圧接して、該電子写真感光体の導電性基体上に形成されている導電層、下引き層、感光層などの塗膜を除去するとともに、この塗膜残渣を除去した織布に有機溶剤を含有させ、ブラシを宛てがい塗膜残渣を掻きとって該織布を清浄にする操作を繰り返し行なうことを特徴とする電子写真感光体の塗膜除去方法が記載され、特開平１０−１７７２５４号公報には、ステンレス鋼製ドラム基体の表面に有機感光層が形成された有機光電体ドラムを６００℃〜１２００℃に高温加熱処理して、該パイプ基体表面から不要な有機感光層を除去する工程と、不要な有機感光層を除去したドラム基体の表面に新たな有機感光層を形成する工程と、を有する技術が記載され、特開平１０−２１３９１１号公報には、アルミ製の下地（１）の上にシランカップリング層（２）、荷電発生層（３）、電荷移動層（４）などからなる基材外層部（５）を付着させてなるＯＰＣドラムから基材外層部（５）を一工程で除去する除去液を提供し、その除去液は、有機溶剤及び水の混合液にカルボン酸を０．１〜３％添加させたものであることが記載され、特開平１１−０２４２８８号公報には、導電性基体上に感光層を有する使用済のＯＰＣドラムから、誘電率が２０以上であり、かつ双極子モーメントが３以上の非プロトン性極性溶媒を含有する溶剤を用いて感光層を除去し、次いで、精製水を用いて洗浄した後、再び新しい感光層を形成させるＯＰＣドラムの再生方法であり、上記の非プロトン性極性溶媒としては、ジメチルスルホキシドを用いることが好ましく、また、その非プロトン性極性溶媒を含有する溶剤としては、ジメチルスルホキシドと無機酸との混合物を用いることが好ましく、さらに、感光層の除去に用いた溶剤は、蒸留して再使用することが好ましいことが記載され、特開平１１−２９５９０８号公報には、下引き層が熱硬化性樹脂にて形成された円筒状電子写真用機能分離型有機感光体の基体再生方法において、下引き層上の電荷輸送層を溶解可能な溶剤と洗浄用ブラシのセル範囲２５ｍｍ当たり１７〜４３個の三次元骨格構造を有し、ＪＩＳ  Ｋ−６４０１によるクッション用軟質ウレタンフォームの物性試験で硬度７〜１７．０ｋｇｆ、引張り強さ１．０〜１．５ｋｇ／ｃｍ２、伸び率２００％以上のポリウレタンフォームを使用して回転接触除去洗浄をした後の下引き層を有した円筒状アルミニウム基体を、弾力性を有する研磨ホイールを回転接触させ、下引き層を研磨除去すると同時に、円筒状アルミニウム基体外径表面を粗面化することを特徴とする基体再生方法が記載されている。
【０００３】
また、感光体再生時に感光層材料を回収する方法としては、特開平８−２９７３７１号公報に、導電性基体上に光導電性物質及びバインダー樹脂を含有する光導電層を有する電子写真感光体を、当該バインダー樹脂を溶解する水溶性溶剤に浸漬して光導電層を溶解除去すること、光導電層を溶解した水溶性溶剤に、水を加えることにより光導電層成分を分離することが記載されている。
【０００４】
電子写真感光体は、近年複写機以外にもファクシミリやプリンター等に広く使用されている。その形態としては、シート状、ベルト状、ドラム状等があるが、ドラム状が一般的であり、ドラム状電子写真感光体の場合その基体はアルミニウムあるいはアルミニウム合金製管を使用することが多い。
【０００５】
近年、資源再利用の要請が高まっているが、電子写真感光体においても、資源再利用の立場から各種再利用の方法が検討されている。
電子写真感光体の感光層を剥離してその基体を再生する方法については前述の様に多くの検討が行なわれている。しかし、感光層を剥離したときに得られる剥離液から感光層成分あるいは剥離に使用した剥離液成分を分離回収する方法についてはあまり検討されていなかった。
【０００６】
特開平８−２９７３７１号公報では剥離液（水溶性溶剤）に水を添加し、光導電層成分を分離しているが、この方法では光導電層成分は分離できるものの、剥離液および水の沸点は共に高く、剥離液と水の分離処理が困難な問題がある。例えば、剥離液にＮ−メチル−２−ピロリドンを使用した場合、その沸点は約１６０℃であり、添加する水の沸点は１００℃なので、これを分離する場合少なくとも１００℃以上に加熱する必要がある。従って、この方法では剥離液と水の分離処理が困難である。
【０００７】
【発明が解決しようとする課題】
本発明の目的は、電子写真感光体の感光層を剥離したときに生じる剥離液から、感光層成分及び剥離液成分を効率良く回収し、再利用する方法を提供することにある。
【０００８】
【課題を解決するための手段】
本発明者は、上記の従来技術に鑑み、誠意検討を行ない、電子写真感光体の感光層を剥離したときに生じる剥離液から、感光層成分及び剥離液成分を効率良く回収し、再利用する方法を見出した。
【０００９】
すなわち、上記課題は、本発明の（１）「ピロリドン系溶媒に溶解、膨潤又は少なくとも侵食される電子写真感光体の塗膜をピロリドン系溶媒で剥離して得た液に、炭素数５以下の脂肪族アルコール系溶媒を添加し、剥離液中の成分の一部を分離させ、該分離した液を蒸留してピロリドン系溶媒を回収し、回収したピロリドン系溶媒を再度電子写真感光体の感光層の剥離に使用するとともに、上記蒸留における蒸留残から電子写真感光体の電荷輸送材料を回収することを特徴とする電子写真感光体の再生方法」、（２）「剥離して得た液を濾過してから蒸留することを特徴とする前記第（１）項に記載の電子写真感光体の再生方法」、（３）「前記第（１）項に記載の方法で得た蒸留残滓から電子写真感光体の感光層に使用される樹脂成分を回収することを特徴とする電子写真感光体の再生方法」により達成される。
【００１３】
本発明で使用される剥離液は、少なくともピロリドン化合物を含有することを特徴とする。
ピロリドン化合物としては、２−ピロリドン、３−ピロリドン、Ｎ−アルキル−２−ピロリドン（例えば、Ｎ−メチル−ピロリドン、Ｎ−エチル−２−ピロリドン、Ｎ−プロピル−２−ピロリドン）、５−アルキル−２−ピロリドン（例えば５−メチル−２−ピロリドン）、Ｎ−ビニル−２−ピロリドン、Ｎ−アルキル−３−ピロリドン（例えば、Ｎ−メチル−３−ピロリドン、Ｎ−エチル−３−ピロリドン、Ｎ−プロピル−３−ピロリドン）等を用いることが可能である。特にＮ−メチル−２−ピロリドンが有効である。上記ピロリドン類は単独でもよく、また２種以上の混合物で用いても良い。
【００１４】
また、本発明の剥離液に酸化防止剤を添加すると過酸化物の生成が抑制され、剥離液から電荷輸送剤を回収使用する際に好ましい。酸化防止剤は、剥離液中に、０．０１〜５．０重量％、好ましくは０．０５〜２．０％、更に好ましくは０．０５〜１．５％添加すると良い。酸化防止剤としては下記に例示される様なフェノール酸化防止剤、ホスファイト系酸化防止剤、イオウ系酸化防止剤が挙げられる。
【００１５】
フェノール系酸化防止剤としては、２，６−ジ−ｔｅｒｔ−ブチル−４−メチルフェノール、２，５−ジ−ｔｅｒｔ−ブチルヒドロキノン、２，６−ジ−ｔｅｒｔ−ブチル−α−ジメチルアミノ−Ｐ−クレゾール等のモノフェノール系化合物、４，４′−ビス（２，６ジ−ｔｅｒｔ−ブチルフェノール）、２，２′−メチレン−ビス（４−メチル−６−ｔｅｒｔ−ブチルフェノール）、４，４′−メチレン−ビス（２，６−ジ−ｔｅｒｔ−ブチルフェノール）、４，４′−ブチリデン−ビス（３−メチル−６−ｔｅｒｔ−ブチルフェノール）等のビスフェノール系化合物、４，４′−チオビス（３−メチル−６−ｔｅｒｔ−ブチルフェノール）、２，２′−チオビス（６−ｔｅｒｔ−ブチル−ｏ−クレゾール）、２，２′−チオビス（４−メチル−６−ｔｅｒｔ−ブチルフェノール）等のチオビスフェノール系化合物、テトラキス〔メチレン−３−（３，５−ジ−ｔｅｒｔ−ブチル−４−ヒドロキシフェニル）プロピオネート〕メタン、トリス（２−メチル−４−ヒドロキシ−５−ｔｅｒｔ−ブチル−フェノール）ブタン等のトリスフェノール系化合物等が挙げられる。
【００１６】
ホスファイト系酸化防止剤としては、トリフェニルホスファイト、トリスノニルフェニルホスファイト、トリオクチルホスファイト、トリス（モノ及びジ−ノニルフェニル）ホスファイト等が挙げられる。
【００１７】
イオウ系酸化防止剤としては、ジラウリルチオジプロピオネート、ジステアリルチオジプロピオネート等が挙げられる。
【００１８】
以下、図面を用いて本発明の電子写真用プロセスカートリッジ及び電子写真装置を説明する。
図１に本発明を実施するのに好適な電子写真用プロセスカートリッジを示す。図１において、（１）は電子写真感光体、（２）は電子写真感光体を回転させる軸、（３）は帯電手段、（４）は画像露光光、（５）は現像手段、（６）は転写手段、（７）は紙等の転写材、（８）は像定着手段、（９）はクリーニング手段、（１０）は除電のための前露光光であり、（１１）はプロセスカートリジの容器を示す。
図１は構造の例を示したものであり、各手段は図に示した以外の方法でも良い。
例えば、帯電手段（３）はコロトロン、スコロトロン、帯電ロール等の公知の帯電手段が使用可能である。
画像露光光（４）及び前露光光（１０）の光源には、蛍光燈、タングステンランプ、ハロゲンランプ、水銀灯、ナトリウム灯、発光ダイオード（ＬＥＤ）、半導体レーザー（ＬＤ）、エレクトロルミネッセンス（ＥＬ）などの発光手段を使用することができる。また、所定の波長域の光のみを照射するために、シャープカットフィルター、バンドパスフィルター、近赤外カットフィルター、ダイクロックフィルター、干渉フィルター、色温度変換フィルターなどの各種フィルターが使用可能である。
クリーニング手段（９）は、クリーニングブレードだけで行われることもあり、クリーニングブラシ、もしくはブレードと併用されることもある。
図１に示すプロセスカートリッジにおいて、クリーニング手段等がプロセスカートリッジに含まれなくとも良い。また、図１では内蔵していない発光手段や転写手段をプロセスカートリッジに内蔵しても良い。
【００１９】
図２は本発明を実施するのに好適な電子写真装置の構造図である。
図２において、（１）は電子写真感光体、（２）は電子写真感光体を回転させる軸、（３）は帯電手段、（４）は画像露光光、（５）は現像手段、（６）は転写手段、（７）は紙等の転写材、（８）は像定着手段、（９）はクリーニング手段、（１０）は除電のための前露光光である。
図２は構造の例を示したものであり、各手段は図２に示した以外の方法でも良い。
例えば、帯電手段（３）はコロトロン、スコロトロン、帯電ロール等の公知の帯電手段が使用可能である。
画像露光光（４）及び前露光光（１０）の光源には、蛍光燈、タングステンランプ、ハロゲンランプ、水銀灯、ナトリウム灯、発光ダイオード（ＬＥＤ）、半導体レーザー（ＬＤ）、エレクトロルミネッセンス（ＥＬ）などの発光手段を使用することができる。また、所定の波長域の光のみを照射するために、シャープカットフィルター、バンドパスフィルター、近赤外カットフィルター、ダイクロックフィルター、干渉フィルター、色温度変換フィルターなどの各種フィルターが使用可能である。
クリーニング手段（９）は、クリーニングブレードだけで行われることもあり、クリーニングブラシ、もしくはブレードと併用されることもある。
【００２０】
【実施例】
以下、本発明を実施例により、具体的に説明する。
１．感光体の作成
まず、始めに本発明の実施例及び比較例で剥離に使用する電子写真体の製造方法を説明する。
（１）基体の作成
外径３０．５ｍｍ、内径２８．５ｍｍ、長さ３５０ｍｍのアルミニウム製円筒体を旋盤に取り付け、切削加工を行ない、厚さ０．７５ｍｍ、表面粗さＲｚ＝１．５μｍの電子写真感光体用基体を得た。
このアルミニウム製基体を界面活性材を含有させた洗浄槽に浸漬し、超音波を照射して洗浄を行なったのち、純水で充分にすすぎ洗浄を行なった。
【００２１】
（２）下引き層の形成
次いで、このドラム型基体面に下記の組成からなる樹脂塗料を浸漬法で塗布し、次いで１５０℃で１５分間加熱し、熱硬化させて、基体面に約３μｍ厚の下引き層を形成させた。
酸化チタン                      ２０重量部
アルキッド樹脂                  １０重量部
メラミン樹脂                    １０重量部
メチルエチルケトン              ６０重量部
【００２２】
（３）電荷発生層の形成
次いで、この下引き層上に、電荷発生層を積層形成するために下記の組成からなる樹脂塗料（塗工樹脂液）を調製し、上記基体に同じく浸漬法でこの樹脂塗料を塗布し、１００℃で１０分間乾燥し、下引き層上に厚さ約０．０５μｍの電荷発生層を積層形成させた。
ブチラール樹脂（ＵＣＣ社製、ＸＹＨＬ）    １重量部
ジスアゾ顔料［下記（１）式］              ９重量部
シクロヘキサノン                        ３０重量部
テトラヒドロフラン（ＴＨＦ）            ３０重量部
【００２３】
【化１】
0003963425.tif 000002
【００２４】
（４）電荷輸送層の形成
さらに、この電荷発生層上に電荷輸送層を積層形成するために下記の組成からなる樹脂塗料（塗工樹脂液）を調製し、上記基体に同じく浸漬法でこの樹脂塗料を塗布し、塗布後１２０℃で１５分間乾燥し、電荷発生層上に電荷輸送層を積層形成させた。電荷輸送層の厚さは２８μｍであった。
ポリカーボネート樹脂            １０重量部
電荷輸送材料［下記（２）式］    １０重量部
ジクロロメタン                  ８０重量部
なお、ポリカーボネート樹脂は帝人社製のパンライトＫ−１３００を使用した。
【００２５】
【化２】
0003963425.tif 000003
【００２６】
２．感光層の剥離
上記の様にして作成した電子写真感光体の感光層を、次に示す方法で剥離した。
剥離には図３に示す感光層剥離装置を使用した。図３において、（１０１）は超音波槽、（１０２）は超音波発振子、（１０３）は超音波発振する面を含む面、（１０４）は超音波発振面の周囲の溝、（１０５）は超音波発振電源部、（１０６）は剥離を行なう電子写真感光体、（１０７）は電子写真感光体の保持治具を示す。
図３に示す感光層剥離装置を使用し、表１に示す条件で電子写真感光体の感光層を２本づつ合計１００本剥離した。
【００２７】
【表１】
0003963425.tif 000004
【００２８】
３．剥離液の分離処理
上記で電子写真感光体を１００本剥離処理した剥離液２８リットルを剥離装置から抜き出し加熱して８リットルまで濃縮後、約２２℃まで冷却した。このようにして電子写真感光層を含んだ剥離液を作成した。
ここで、剥離液の濃縮の程度は必要に応じて変化させれば良く、本実施例に示す約２９％に限定される必要はない。濃縮の目安のとしては固形分濃度が５％以上、３０％以下になるように濃縮するのが良く、好ましくは７％以上、２０％以下になるように濃縮するのが良い。
【００２９】
［実施例１］
濃縮した剥離液１リットルにメチルアルコール２００ｃｃを添加し、１２時間静置したところ黄白色に白濁した。この液を濾紙で濾過し、濾液と濾残に分けた。
このようにして得た濾液を蒸留して、初めにメチルアルコール、次にＮＭＰを分離した。また、濾残と蒸留後の釜残を一緒にし、これをメタノールで良く洗浄した。この洗液を濾紙で濾過後、減圧下で濃縮し、電荷輸送材料を得た。
【００３０】
［実施例２］
濃縮した剥離液１リットルにエチルアルコール２００ｃｃを添加し、１２時間静置したところ黄白色に白濁した。この液を濾紙で濾過し、濾液と濾残に分けた。
このようにして得た濾液を蒸留して始めにエチルアルコール、次にＮＭＰを分離した。また、濾残と蒸留後の釜残を一緒にし、これをメタノールで良く洗浄した。この洗液を濾紙で濾過後、減圧下で濃縮し、電荷輸送材料を得た。
【００３１】
［実施例３］
濃縮した剥離液１リットルにイソプロピルアルコール２００ｃｃを添加し、１２時間静置したところ黄白色に白濁した。この液を濾紙で濾過し、濾液と濾残に分けた。
このようにして得た濾液を蒸留して始めにイソプロピルアルコール、次にＮＭＰを分離した。また、濾残と蒸留後の釜残を一緒にし、これをメタノールで良く洗浄した。この洗液を濾紙で濾過後、減圧下で濃縮し、電荷輸送材料を得た。
【００３２】
［比較例１］
濃縮した剥離液１リットルにノルマルヘキサン２００ｃｃを添加したが、液に分離が生じるものの、固形分の析出はなかった。液は２層に分離したが、上層はノルマルヘキサンであり、電子写真感光層の成分をほとんど含まず、従って、この方法では電子写真感光層の成分を分離できなかった。
【００３３】
［比較例２］
濃縮した剥離液１リットルにテトラヒドロフラン２００ｃｃを添加したが、液には分離は生じなかった。従って、この方法では電子写真感光層の成分を分離できなかった。
【００３４】
［比較例３］
濃縮した剥離液１リットルに酢酸エチル２００ｃｃを添加したが、液には分離は生じなかった。従って、この方法では電子写真感光層の成分を分離できなかった。
【００３５】
［比較例４］
濃縮した剥離液１リットルにヘキシルアルコール（１−ヘキサノール）２００ｃｃを添加したが、液には分離は生じなかった。従って、この方法では電子写真感光層の成分を分離できなかった。
【００３６】
上記の結果から、請求項１、２を満足する実施例１、２、３は剥離液に含まれる成分の分離を行なうことができたが、満足しない比較例１、２、３、４では剥離液に含まれる成分の分離はできなかった。従って、請求項１、２の効果が確認できた。
【００３７】
請求項２において、添加するアルコール系溶媒が、炭素数５以下の脂肪族アルコールであることが好ましいが、より好ましくは炭素数１のメチアルコールかあるいは炭素数２のエチルアルコールがより好ましい。
剥離液にアルコールを添加し、黄白色になった液を濾過して得た濾液を蒸留する方法は各種の方法が使用可能であり、単蒸留あるいは多段蒸留が使用可能である。
【００３８】
４．回収したＮＭＰおよびアルコールの再利用
実施例１、２、３で回収したＮＭＰ及び各アルコールの純度をガスクロマトグラフィーで分析した。その結果を表２に示す。表２から判る様にＮＭＰ及び各アルコールの純度は９９．５％以上あることが確認できた。これは、剥離に使用する前のＮＭＰ及びアルコールの純度と同一であった。従って、ＮＭＰは感光層剥離に使用することが可能であり、また、各アルコールは剥離液に添加してその成分分離に使用できることがわかった。
【００３９】
【表２】
0003963425.tif 000005
【００４０】
５．回収した電荷輸送材料を使用した電子写真感光体の作成と画像評価
［実施例４］
実施例１と同様な方法で感光層剥離液を処理し、前記（２）式で示される電荷輸送材料を３００ｇ得た。この電荷輸送材料を使用して、先に述べたのと同様な方法で電子写真感光体を作成した。
この電子写真感光体を図１に示す構造を有するリコー製Ｉｍａｇｉｏ  ＭＦ６５０に取り付けた。そしてＡ４サイズの文字画像を２０枚連続印字後１０分停止を繰り返し、１０００枚ごとに２０枚の画像を評価したが、画像に点欠陥や、ムラ、汚れ等の問題は認められず、本発明の電子写真感光体に品質問題のないことが確認できた。
【００４１】
【発明の効果】
以上詳細且つ具体的な説明より明らかなように、本発明により、電子写真感光体の感光層を剥離したときに生じる剥離液から、感光層成分及び剥離液成分を効率良く回収し、再利用する方法を提供することができた。
【図面の簡単な説明】
【図１】本発明を実施するのに好適な電子写真用プロセスカートリッジを示す図である。
【図２】本発明を実施するのに好適な電子写真装置を示す図である。
【図３】実施例で使用した剥離装置を示した図である。
【符号の説明】
１  電子写真感光体
２  軸
３  帯電手段
４  画像露光光
５  現像手段
６  転写手段
７  転写材
８  像定着手段
９  クリーニング手段
１０  除電前露光光
１１  プロセスカートリジの容器
１０１  超音波槽
１０２  超音波発振子
１０３  超音波発振する面を含む面
１０４  超音波発振面の周囲の溝
１０５  電源部
１０６  電子写真感光体
１０７  保持治具
【図１】
0003963425.tif 000006
【図２】
0003963425.tif 000007
【図３】
0003963425.tif 000008